"第1の分子量を有する生体吸収性ポリマーを含むプライマー層と、第2の分子量の生体吸収性ポリマーを含む第2の層とを含む、埋込み型医療用デバイス上の生体吸収性コーティングであって、第1の分子量が第2の分子量よりも高いものであり、人体に埋め込まれると約3カ月~約6カ月の期間内で完全に又は実質的に完全に吸収される、生体吸収性コーティング。プライマー層が、高い又は非常に高い分子量HMW又はVHMWの吸収性ポリマーを含む、請求項1に記載の生体吸収性コーティング。第2の層が、低分子量LMW吸収性ポリマーを含む、請求項1に記載の生体吸収性コーティング。第2の層が薬物を含む、請求項1に記載の生体吸収性コーティング。第2の層が、薬物を含まず、且つプライマー層の上に在る薬物の層の上に形成される、請求項1に記載の生体吸収性コーティング。プライマーが、PLLA、85/15PLGA、75/25PLGA、ポリエステルアミド、PLA-PCL-GAターポリマー、PCL-GA、及びこれらのコポリマーから選択されたHMW又はVHMWポリマーを含む、請求項1に記載の生体吸収性コーティング。第2の層が、LMWD,L-PLAを含む、請求項1に記載の生体吸収性コーティング。微孔性であり、且つ制御された相転換動力学のプロセスによって形成され、第2の層及び/又はプライマー層がD,L-PLAを含む、請求項1に記載の生体吸収性コーティング。埋込み型デバイスがステントである、請求項1に記載の生体吸収性コーティング。第2の層が、パクリタキセル、ドセタキセル、エストラジオール、17-β-エストラジオール、酸化窒素供与体、スーパーオキシドジスムターゼ、スーパーオキシドジスムターゼ模倣体、4-アミノ-2,2,6,6-テトラメチルピペリジン-1-オキシル4-アミノ-TEMPO、ビオリムス、タクロリムス、デキサメタゾン、ラパマイシン、ラパマイシン誘導体、40-O-2-ヒドロキシエチル-ラパマイシンエベロリムス、40-O-3-ヒドロキシプロピル-ラパマイシン、40-O-[2-2-ヒドロキシエトキシ]エチル-ラパマイシン、及び40-O-テトラゾール-ラパマイシン、40-エピ-N1-テトラゾリル-ラパマイシンABT-578、ゾタロリムス、ノボリムス、ミオリムス、テムシロリムス、デホロリムス、γ-ヒリジン、クロベタゾール、ピメクロリムス、メシル酸イマチニブ、ミドスタウリン、フェノフィブラート、これらのプロドラッグ、これらのコドラッグ、及びこれらの組合せからなる群から選択された薬物を含む、請求項1に記載の生体吸収性コーティング。埋込み型デバイスを製作する方法であって、高い分子量HMW又は非常に高い分子量VHMWの吸収性ポリマーを含むプライマー層を、埋込み型デバイスの表面に形成するステップと、低分子量LMW吸収性ポリマーを含む第2の層を形成し、それによってコーティングを形成するステップであり、第1の分子量が第2の分子量よりも高いものであるステップと、を含み、コーティングが、人体に埋め込まれると約3カ月~約6カ月の期間内で完全に又は実質的に完全に吸収される方法。プライマー層が、高い又は非常に高い分子量HMW又はVHMWの吸収性ポリマーを含む、請求項11に記載の方法。第2の層が、低分子量LMW吸収性ポリマーを含む、請求項11に記載の方法。第2の層が薬物を含む、請求項11に記載の方法。第2の層が、薬物を含まず、且つプライマー層の上に在る薬物の層の上に形成される、請求項11に記載の方法。プライマーが、PLLA、85/15PLGA、75/25PLGA、ポリエステルアミド、PLA-PCL-GAターポリマー、PCL-GA、及びこれらのコポリマーから選択されたHMW又はVHMWポリマーを含む、請求項11に記載の方法。第2の層がLMWD,L-PLAを含む、請求項11に記載の方法。微孔性であり、制御された相転換動力学のプロセスによって形成され、第2の層及び/又はプライマー層がD,L-PLAを含む、請求項11に記載の方法。埋込み型デバイスがステントである、請求項11に記載の方法。コーティングの分解速度を速くするステップをさらに含む、請求項11に記載の方法。分解速度を速くするステップが、埋込み型デバイスの展開前に、第1及び/又は第2のポストコーティング中の生体吸収性ポリマーの分子量を低下させるステップ、又は第1及び/又は第2の層の生体吸収性ポリマーの加水分解速度を速くするステップを含む、請求項20に記載の方法。コーティングの分解速度を速くするステップが、i長時間にわたるeビーム照射、コーティング後の多数回のeビーム照射、ビーム下で、合計でより長い時間にわたる、より低い線量率でのeビーム照射、又は室温でのeビーム照射のステップ、ii真空/従来の乾燥の前に高湿度環境で乾燥させる、コーティングされた埋込み型デバイスをより高い温度で処理するステップ、iiiコーティングがBHTを含む場合には、コーティング中のBHT含量を低下させるステップ、ivラクチドモノマー及び/又はオリゴマーをコーティングに添加するステップ、vD,L-PLAの-COOH末端オリゴマーをコーティングに添加するステップ、vieビーム滅菌で使用される場合と同じ線量のγ放射線により滅菌するステップ、viiコーティングに、乳酸エチル、DMSO、NMP、及び安息香酸ベンジルから選択された可塑剤を添加して、コーティングのガラス転移温度Tgが低下するようにし、分解を加速させるステップ、viii吸湿性添加剤をコーティングに添加するステップ、ix微粒子化されたNaO2又はKO2又はスーパーオキシド塩をコーティングに添加するステップ、x追加の第1スズオクトエートを添加して、そのレベルを、材料仕様書により認められた最大レベルまで上昇させるステップ、xi3~6カ月以内に分解するように調整されたMWを有する、LMWD,L-PLAを添加するステップ、xii制御された相転換のプロセスにより、微孔性D,L-PLAコーティングを形成するステップ、及びxiiiステップi~xiiの任意の組合せから選択されたステップを含む、請求項20に記載の方法。請求項1に記載の埋込み型物品を含んだ埋込み型医薬品を患者に埋め込むステップを含む、血管の医学的状態を治療し、予防し、又は改善させる方法であって、血管の医学的状態が、再狭窄、アテローム性動脈硬化症、血栓症、出血、血管の解離又は穿孔、血管動脈瘤、不安定プラーク、慢性完全閉塞、は行、吻合部増殖静脈及び人工グラフトの場合、胆管閉塞、尿管閉塞、腫瘍閉塞、又はこれらの組合せから選択される方法。"